(57)【要約】【課題】  高伝送帯域幅となる波長領域が非常に広く、波長多重に適し、さらに製造が容易な光導波路、それを用いた光伝送路及び光通信システムの提供。【解決手段】  石英ガラスにそれぞれ異なるドーパントを添加して作製された２種類以上のＧＩ型マルチモードファイバ（ＭＭＦ）を接続して構成されたことを特徴とする光導波路。本発明において、光導波路１０は、Ｇｅ添加ＧＩ型ＭＭＦ１２とＦ添加ＧＩ型ＭＭＦ１１とを接続して構成することが好ましい。【選択図】  図２
2006221051.tif 000002
【特許請求の範囲】
【請求項１】
石英ガラスにそれぞれ異なるドーパントを添加して作製された２種類以上のグレーデッドインデックス型マルチモードファイバを接続して構成されたことを特徴とする光導波路。
【請求項２】
前記グレーデッドインデックス型マルチモードファイバの最適α値の波長依存性が波長の増加とともに単調増加するドーパントを添加したファイバと、前記波長依存性が波長の増加とともに単調減少するドーパントを添加したファイバとを接続して構成されたことを特徴とする請求項１に記載の光導波路。
【請求項３】
ゲルマニウム添加グレーデッドインデックス型マルチモードファイバとフッ素添加グレーデッドインデックス型マルチモードファイバとを接続して構成されたことを特徴とする請求項１又は２に記載の光導波路。
【請求項４】
それぞれのファイバは、０．７μｍ〜１．６５μｍの波長領域中の特定波長で伝送帯域幅が最大になるように最適化されていることを特徴とする請求項１〜３のいずれかに記載の光導波路。
【請求項５】
０．７μｍ〜１．６５μｍの波長領域中の異なる波長でそれぞれの伝送帯域幅が最大になるように最適化された２種類のファイバを接続してなることを特徴とする請求項１〜４のいずれかに記載の光導波路。
【請求項６】
０．７μｍ〜１．６５μｍの波長領域の特定波長領域で伝送帯域幅が最大になるように、それぞれのファイバの長さが最適化された２種類のファイバを接続してなることを特徴とする請求項１〜５のいずれかに記載の光導波路。
【請求項７】
０．７μｍ〜１．６５μｍ波長領域の特定波長領域で、いずれのファイバを単独で使用した場合よりも、接続後の光導波路の伝送帯域幅が高くなることを特徴とする請求項１〜６のいずれかに記載の光導波路。
【請求項８】
ゲルマニウム添加グレーデッドインデックス型マルチモードファイバとフッ素添加グレーデッドインデックス型マルチモードファイバとを接続して構成され、ゲルマニウム添加グレーデッドインデックス型マルチモードファイバのα値αＧｅは１．７≦αＧｅ≦２．５であり、フッ素添加グレーデッドインデックス型マルチモードファイバのα値αＦは１．７≦αＦ≦２．５であり、各ファイバの最大比屈折率差Δは０．００５≦Δ≦０．０２５であり、コア半径ａは１５μｍ≦ａ≦３５μｍであることを特徴とする請求項１〜７のいずれかに記載の光導波路。
【請求項９】
それぞれのファイバは、最大比屈折率差Δ≧０．００９であり、開口数ＮＡ≧０．１８５であり、前記光導波路は０．８μｍ〜１．５μｍの波長領域において伝送帯域幅が２ＧＨｚ・ｋｍを超えることを特徴とする請求項１〜８のいずれかに記載の光導波路。
【請求項１０】
それぞれのファイバは、最大比屈折率差Δ≧０．００９であり、開口数ＮＡ≧０．１８５であり、前記光導波路は０．８μｍ〜１．０μｍの波長領域において伝送帯域幅が１．５ＧＨｚ・ｋｍを超え、かつ１．０μｍ〜１．６５μｍの波長領域において伝送帯域幅が４ＧＨｚ・ｋｍを超えることを特徴とする請求項１〜９のいずれかに記載の光導波路。
【請求項１１】
請求項１〜１０のいずれかに記載された光導波路を備えた光伝送路。
【請求項１２】
波長多重を行うことを特徴とする請求項１１に記載の光伝送路。
【請求項１３】
請求項１１又は１２に記載された光伝送路を用いて構成された光通信システム。
【請求項１４】
ＦＴＴＨ、ＬＡＮ又はＳＡＮからなる群から選択される請求項１３に記載の光通信システム。
【発明の詳細な説明】
【技術分野】
【０００１】
本発明は、２種類以上のグレーデッドインデックス（Graded Index、以下、ＧＩと記す。）型マルチモードファイバ（Multimode fiber、以下、ＭＭＦと記す。）を接続して構成された光導波路と、それを用いた光伝送路及び光通信システムに関する。本発明の光導波路は、石英ガラスにそれぞれ異なるドーパントを添加して作製された２種類以上のＧＩ型ＭＭＦを接続して使用することにより、非常に広い波長領域において高い伝送帯域幅を実現することができる。
【背景技術】
【０００２】
ＧＩ型ＭＭＦは、光ローカルエリアネットワーク（Local Area Network、以下、ＬＡＮと記す。）の光伝送路として広く使われている。ＬＡＮの高速化要求に従い、ＧＩ型ＭＭＦのプロファイル制御の精度が上がり、現在はほぼ性能限界に達している。ＧＩ型ＭＭＦの伝送帯域幅をこれ以上に高めるためには、波長多重（Wavelength Division Multiplexing、以下、ＷＤＭと記す。）しなければならない。
【０００３】
しかし、従来のゲルマニウム（Ｇｅ）をドーパントとして石英ガラスに添加して作製されたＧＩ型ＭＭＦは、最適な形状が波長に大きく依存するため、ある特定の波長に対して最適化されたＧＩ型ＭＭＦは、異なる波長では伝送帯域幅がかなり劣化することになり、ＷＤＭには向かない。
【０００４】
本発明者らは、従来のＧＩ型ＭＭＦの伝送特性を改善するべく鋭意研究を重ねた結果、異なるドーパントを用いて作製したＧＩ型ＭＭＦが、広い波長領域で高い伝送帯域幅を実現できることを見出し、既に特許出願している（特願２００３−１９９２６８）。
【０００５】
その他、本発明に関連する従来技術としては、例えば、非特許文献１〜４に開示されている。
【非特許文献１】R. Olshansky and D. B. Keck,“Pulse broadening in graded-index optical fibers,”Appl. Opt., vol. 15, pp. 483-491, 1976
【非特許文献２】N. Shibata and T. Edahiro,“Refractive-index dispersion for GeO2-, P2O5-, and B2O3- doped silica glasses in optical fibers,”Trans. IECE Japan, vol. E65, pp. 166-172, 1982
【非特許文献３】J. W. Fleming,“Material dispersion in lightguide glasses,”Electron Lett., vol. 14, pp. 326-328, 1978
【非特許文献４】Mode Scrambler Requirements for Overfilled Launching Conditions to Multimode Fibers, TIA/EIA Fiber Optic Test Procedure (FOTP)-54, Dec. 2001
【発明の開示】
【発明が解決しようとする課題】
【０００６】
しかしながら、前述した特願２００３−１９９２６８に記載のＧＩ型ＭＭＦは、異なる２種類のドーパントを石英ガラスに共添加することから、製造が難しいという問題がある。また、異なる２種類のドーパントを設計通りの濃度分布で添加しなければならず、ファイバプリファイルへの要求が厳しく、製造上極めて精密な制御が必要である。
【０００７】
本発明は前記事情に鑑みてなされ、高伝送帯域幅となる波長領域が非常に広く、ＷＤＭに適し、さらに製造が容易な光導波路、それを用いた光伝送路及び光通信システムの提供を目的とする。
【課題を解決するための手段】
【０００８】
前記目的を達成するため、本発明は、石英ガラスにそれぞれ異なるドーパントを添加して作製された２種類以上のＧＩ型ＭＭＦを接続して構成されたことを特徴とする光導波路を提供する。
【０００９】
本発明において、光導波路は、前記ＧＩ型ＭＭＦの最適α値の波長依存性が波長の増加とともに単調増加するドーパントを添加したファイバと、前記波長依存性が波長の増加とともに単調減少するドーパントを添加したファイバとを接続して構成されたことが好ましい。
【００１０】
本発明において、光導波路は、Ｇｅ添加ＧＩ型ＭＭＦとＦ添加ＧＩ型ＭＭＦとを接続して構成されたことが好ましい。
【００１１】
本発明の光導波路において、それぞれのファイバは、０．７μｍ〜１．６５μｍの波長領域中の特定波長で伝送帯域幅が最大になるように最適化されていることが好ましい。
【００１２】
本発明において、光導波路は、０．７μｍ〜１．６５μｍの波長領域中の異なる波長でそれぞれの伝送帯域幅が最大になるように最適化された２種類のファイバを接続してなることが好ましい。
【００１３】
本発明において、光導波路は、０．７μｍ〜１．６５μｍの波長領域の特定波長領域で伝送帯域幅が最大になるように、それぞれのファイバの長さが最適化された２種類のファイバを接続してなることが好ましい。
【００１４】
本発明において、光導波路は、０．７μｍ〜１．６５μｍ波長領域の特定波長領域で、いずれのファイバを単独で使用した場合よりも、接続後の光導波路の伝送帯域幅が高くなることが好ましい。
【００１５】
本発明において、光導波路は、Ｇｅ添加ＧＩ型ＭＭＦとＦ添加ＧＩ型ＭＭＦとを接続して構成され、Ｇｅ添加ＧＩ型ＭＭＦのα値αＧｅは１．７≦αＧｅ≦２．５であり、Ｆ添加ＧＩ型ＭＭＦのα値αＦは１．７≦αＦ≦２．５であり、各ファイバの最大比屈折率差Δは０．００５≦Δ≦０．０２５であり、コア半径ａは１５μｍ≦ａ≦３５μｍであることが好ましい。
【００１６】
本発明の光導波路において、それぞれのファイバは、最大比屈折率差Δ≧０．００９であり、開口数ＮＡ≧０．１８５であり、前記光導波路は０．８μｍ〜１．５μｍの波長領域において伝送帯域幅が２ＧＨｚ・ｋｍを超えることが好ましい。
【００１７】
本発明の光導波路において、それぞれのファイバは、最大比屈折率差Δ≧０．００９であり、開口数ＮＡ≧０．１８５であり、前記光導波路は０．８μｍ〜１．０μｍの波長領域において伝送帯域幅が１．５ＧＨｚ・ｋｍを超え、かつ１．０μｍ〜１．６５μｍの波長領域において伝送帯域幅が４ＧＨｚ・ｋｍを超えることが好ましい。
【００１８】
また本発明は、前述した本発明に係る光導波路を備えた光伝送路を提供する。
この光伝送路は、ＷＤＭを行うことが好ましい。
【００１９】
また本発明は、前述した本発明に係る光伝送路を用いて構成された光通信システムを提供する。
この光通信システムは、ＦＴＴＨ、ＬＡＮ又はＳＡＮからなる群から選択されることが好ましい。
【発明の効果】
【００２０】
本発明によれば、石英ガラスにそれぞれ異なるドーパントを添加して作製された２種類以上のＧＩ型ＭＭＦを接続して光導波路を構成したことにより、非常に広い波長領域において高い伝送帯域幅を有し、ＷＤＭに好適な光導波路、光伝送路及び光通信システムを提供することができる。
【発明を実施するための最良の形態】
【００２１】
本発明は、２種類のＭＭＦを接続して使用することによって非常に広い波長領域において高い伝送帯域幅（ＯＦＬ帯域、非特許文献４参照。）を有し、ＷＤＭに好適な光導波路を提案する。それぞれのＧＩ型ＭＭＦは、異なる材料、例えば、一方にはゲルマニウム（Ｇｅ）、他方にはフッ素（Ｆ）をドーパントとして石英ガラスに添加して作製する。
【００２２】
Ｆ添加ＧＩ型ＭＭＦは、Ｆをドーパントとして石英ガラスに添加し、そのＦ添加量が中心から径方向外方に向けて漸次高くなっているコアと、該コアを囲むフッ素添加石英ガラスからなるクラッドとを備えて構成されたものが好適に用いられる。このＦ添加ＧＩ型ＭＭＦのコアは、ＧＩ型の屈折率分布を有しており、該コア中央の最大屈折率は、石英ガラスの屈折率とほぼ等しくなっている。
【００２３】
また、Ｇｅ添加ＧＩ型ＭＭＦは、外周から中心に向けてＧｅ添加量を漸次増加させたＧｅ添加石英ガラスからなるコアと、該コアを囲む石英ガラス（例えば純石英ガラス）からなるクラッドとを備えて構成されたものが好適に用いられる。
【００２４】
前記Ｆ添加ＧＩ型ＭＭＦの一端と前記Ｇｅ添加ＧＩ型ＭＭＦの一端とを接続する場合、その接続方法は特に限定されず、融着接続法、光コネクタやメカニカルスプライスを用いた接続法などを採用し得る。なお、前記Ｆ添加ＧＩ型ＭＭＦの一端と前記Ｇｅ添加ＧＩ型ＭＭＦの一端を接続した場合、両方のコアの屈折率が異なるために接続点で反射を生じるが、その反射はマイナス数十ｄＢ以下になると予想されるので、実用的に問題を生じることはない。
【００２５】
Ｆ添加ＧＩ型ＭＭＦの一端と前記Ｇｅ添加ＧＩ型ＭＭＦの一端とを接続し、それぞれのＧＩ型ＭＭＦの異なる波長特性を利用し、それを最適化すれば、非常に広い波長領域において、高い伝送帯域幅を実現することができる。この構成を利用すれば、ＧＩ型ＭＭＦによるＷＤＭが可能になり、主に短距離光通信、例えば、ＦＴＴＨ（Fiber To The Home）、ＬＡＮ、ＳＡＮ（Storage Area Network）における伝送容量を飛躍的に増すことができる。
【００２６】
ＭＭＦはファイバのプロファイルをＧＩ型にすることで、マルチモード間の伝送速度の差を極力抑え、広伝送帯域幅を実現している。この種のファイバは高い開口数（ＮＡ）を持ち、短距離光通信路として期待されている。
【００２７】
ＧＩ型ＭＭＦの屈折率は通常、次式（１）に示すα乗屈折率分布となるように作製される。
【００２８】
【数１】
2006221051.tif 000003
【００２９】
ただし、式（１）中、ａはコア半径、ｒは径方向座標、ｎ１はコア中心屈折率、Δは最大比屈折率差を表す。αは所望の波長帯で帯域が最大になるように制御される。
【００３０】
αの最適値αｏｐｔは、ＷＫＢ法により次式（２）のように計算される（非特許文献１参照。）。
【００３１】
【数２】
2006221051.tif 000004
【００３２】
ただし、ｙは次式（３）
【００３３】
【数３】
2006221051.tif 000005
【００３４】
で与えられるOlshanskyパラメータである。ここで、λは波長を表し、Ｎ１＝ｎ１−λ（ｄｎ１／ｄλ）はコア中心の群屈折率を表す。
【００３５】
αの最適値は石英に添加する材料により異なる。図１はΔ＝０．０１とし、Ｇｅ及びＦを添加した場合のαｏｐｔの波長依存性を示している。図示のように、いずれの場合もαｏｐｔの値が波長の変化とともに大きく変化することがわかる。これは例えば波長０．８５μｍで最適化されたＭＭＦはいずれも他の波長、例えば波長１．３μｍで最適なα値から外れ、そこでは高い帯域が得られないことを意味する。なお、この計算及び以下の全ての計算において、純石英およびＧｅ添加石英の材料分布係数は、非特許文献２に記載された数値を使用し、Ｆ添加石英は非特許文献３に記載されたものを使用している。
【００３６】
図１において、仮にＧｅ添加ＧＩ型ＭＭＦ、Ｆ添加ＧＩ型ＭＭＦは、いずれも波長０．８５μｍで最適化されたものとし、αはその波長での最適値αＧｅ０．８５、αＦ０．８５をとったと仮定する。図１からわかるように、長波長、例えば、１．３μｍにおいては、αＧｅ０．８５が最適値より大きく、αＦ０．８５が最適値より小さい。つまり、波長１．３μｍの信号は、Ｇｅ添加ＧＩ型ＭＭＦ伝送では、高次モードが低次モードよりも遅く伝わり、逆にＦ添加ファイバ伝送では、高次モードが低次モードよりも速く伝わる。この２種類のファイバを接続して使用すると、０．８５μｍ帯信号の伝送帯域幅を劣化させることなく、１．３μｍ帯信号のモード分散が互いにキャンセルされ、補償される。結果として、ファイバの構成を最適化すれば、非常に広い波長領域において、広伝送帯域幅を実現することができる。
【００３７】
この構成は、特願２００３−１９９２６８に記載した共添加ＭＭＦに比べると、２本のファイバを接続する操作が必要となるデメリットがあるが、以下のメリットがある。
（１）使用するそれぞれのＧＩ型ＭＭＦは、１種類のドーパントの単独添加により作製できるので、製造が容易である。
（２）２種類のＧＩ型ＭＭＦは、互いにモード分散補償ファイバになっているので、この導波路構造を既に敷設された光ファイバ伝送路等の光ファイバに適用することで、光伝送路等の伝送帯域幅を改善することが容易にできる。
（３）使用するＧＩ型ＭＭＦの屈折率分布の形状を厳密に制御しなくても、接続するＧＩ型ＭＭＦの長さを調節することにより、広い伝送帯域幅を得ることができるので、ファイバの製造トレランスへの要求を低くすることができる。
（４）接続するＧＩ型ＭＭＦの長さを変えることにより、ファイバ全体の波長特性を調整することができるので、広い伝送帯域幅が要求される波長領域を選ぶことができる。
【００３８】
図２は、本発明に係る光導波路の一例を示す構成図であり、この光導波路１０は、Ｆ添加ＧＩ型ＭＭＦ１１（Ｆ−ＧＩ）と、Ｇｅ添加ＧＩ型ＭＭＦ１２（Ｇｅ−ＧＩ）とを接続点１３において接続して構成されている。
【００３９】
この光導波路１０を構成するＦ添加ＧＩ型ＭＭＦ１１とＧｅ添加ＧＩ型ＭＭＦ１２は、０．７μｍ〜１．６５μｍの波長領域中の特定波長で伝送帯域幅が最大になるように最適化されていることが好ましい。また、これらのＦ添加ＧＩ型ＭＭＦ１１とＧｅ添加ＧＩ型ＭＭＦ１２は、０．７μｍ〜１．６５μｍの波長領域中の異なる波長でそれぞれの伝送帯域幅が最大になるように最適化されていることが好ましい。
【００４０】
また、この光導波路１０を構成するＦ添加ＧＩ型ＭＭＦ１１とＧｅ添加ＧＩ型ＭＭＦ１２は、０．７μｍ〜１．６５μｍの波長領域の特定波長領域で伝送帯域幅が最大になるように、それぞれのファイバの長さが最適化されていることが好ましい。また、これらのＦ添加ＧＩ型ＭＭＦ１１とＧｅ添加ＧＩ型ＭＭＦ１２は、０．７μｍ〜１．６５μｍ波長領域の特定波長領域で、いずれのファイバを単独で使用した場合よりも、接続後の光導波路の伝送帯域幅が高くなるものであることが好ましい。
【００４１】
このＧｅ添加ＧＩ型ＭＭＦ１２のα値αＧｅは１．７≦αＧｅ≦２．５であり、Ｆ添加ＧＩ型ＭＭＦのα値αＦは１．７≦αＦ≦２．５であり、各ファイバの最大比屈折率差Δは０．００５≦Δ≦０．０２５であり、コア半径ａは１５μｍ≦ａ≦３５μｍであることが好ましい。また、それぞれのファイバは、最大比屈折率差Δ≧０．００９であり、開口数ＮＡ≧０．１８５であり、前記光導波路１０は、０．８μｍ〜１．５μｍの波長領域において伝送帯域幅が２ＧＨｚ・ｋｍを超えることが好ましく、さらに前記光導波路１０は、０．８μｍ〜１．０μｍの波長領域において伝送帯域幅が１．５ＧＨｚ・ｋｍを超え、かつ１．０μｍ〜１．６５μｍの波長領域において伝送帯域幅が４ＧＨｚ・ｋｍを超えることが好ましい。
【００４２】
この光導波路１０は、Ｆ添加ＧＩ型ＭＭ１１とＧｅ添加ＧＩ型ＭＭＦ１２とを接続した構成とし、それぞれのファイバの構成を最適化することによって、非常に広い波長領域において高い伝送帯域幅を実現することができ、ＷＤＭが可能なものとなる。
さらに、本発明によれば、前述したＧｅ添加ＧＩ型ＭＭＦ１２ファイバとＦ添加ＧＩ型ＭＭＦ１１とが互いのモード分散をキャンセルしている仕組みを積極的に用いることによって、非常に広い波長領域において高い伝送帯域幅を実現することができ、ＷＤＭが可能な光導波路、及び該光導波路を備えた光伝送路、さらに該光伝送路を用いて構成されたＦＴＴＨ、ＬＡＮ又はＳＡＮなどの光通信システムを提供することができる。
【実施例】
【００４３】
［実施例１］
図２に示すようにＧｅ添加ＧＩ型ＭＭＦ１２とＦ添加ＧＩ型ＭＭＦ１１を接続した場合を考える。Ｇｅ添加ＧＩ型ＭＭＦ１２の長さをＬ１、Ｆ添加ＧＩ型ＭＭＦ１１の長さをＬ２とし、Ｒ＝Ｌ１／（Ｌ１＋Ｌ２）とする。
【００４４】
図３及び図４は、両ファイバが波長０．８５μｍ付近で最適化されている場合、Ｒを変えたときの伝送帯域幅（ＯＦＬ帯域、非特許文献４参照。）の波長特性を示すグラフである。ただし、両ファイバは、それぞれΔ＝０．０１、ａ＝２５μｍとし、Ｇｅ添加ＧＩのα値はαＧｅ＝２．０８６、Ｆ添加ＧＩ型ＭＭＦのα値はαＦ＝２．０３７としている。また、その計算は、入射パルスの時間半値全幅（ＦＷＨＭ：Full Width at Half-Maximum）ΔτＦＷＨＭ＝１ｎｓ、スペクトル平均自乗平方根（ＲＭＳ：Root Mean Square）幅ΔλＲＭＳ＝０．５ｎｍ、ビームＦＷＨＭ幅ΔωＦＷＨＭ＝５０μｍとしている。
【００４５】
図３及び図４に示すように、Ｇｅ添加ＧＩ型ＭＭＦ１２とＦ添加ＧＩ型ＭＭＦ１１を接続した場合、Ｇｅ添加ＧＩ型ＭＭＦ１２を単独で使用した場合（Ｒ＝１）に比べると全波長領域において、伝送帯域幅が改善されていることがわかる。また、０＜Ｒ≦０．４では、Ｆ添加ＧＩ型ＭＭＦ１１を単独で使用した場合（Ｒ＝０）に比べても、全波長領域で伝送帯域幅の改善が見られる。特に、０．２≦Ｒ≦０．３では、長波長側で顕著な改善がなされている。
【００４６】
図５は、Ｒ＝０．２５で構成された光導波路１０と、各波長（０．８５μｍ、１．３０μｍ、１．４０μｍ）で最適化されたＧｅ添加ＧＩ型ＭＭＦ１２の伝送帯域幅を比較したグラフである。図示のように、Ｒ＝０．２５で構成された光導波路１０の伝送帯域幅は、ほぼ全波長領域において、Ｇｅ添加ＧＩ型ＭＭＦ１２が取り得る最大伝送帯域幅よりも高い伝送帯域幅を有していることがわかる。
【００４７】
［実施例２］
図６及び図７は、両ファイバが１μｍ付近で最適化されている場合、Ｒを変えたときの伝送帯域幅の波長特性を示すグラフである。ただし、両ファイバは、それぞれΔ＝０．０１、ａ＝２５μｍとし、Ｇｅ添加ＧＩ型ＭＭＦ１２のα値はαＧｅ＝２．０２９、Ｆ添加ＧＩ型ＭＭＦ１１のα値はαＦ＝２．０４７としている。また、入射パルスは実施例１のものと同じである。
【００４８】
図６及び図７に示すように、Ｇｅ添加ＧＩ型ＭＭＦとＦ添加ＧＩ型ＭＭＦを接続した場合、Ｇｅ添加ＧＩ型ＭＭＦを単独で使用した場合（Ｒ＝１）に比べると、全波長領域において、伝送帯域幅が改善されていることがわかる。また、０＜Ｒ≦０．４では、Ｆ添加ＧＩ型ＭＭＦを単独で使用した場合（Ｒ＝０）に比べても、全波長領域で伝送帯域幅の改善が見られる。特に、０．２≦Ｒ≦０．３では、長波長側で顕著な改善がなされている。
【００４９】
［実施例３］
図８及び図９は、両ファイバが１．３μｍ付近で最適化されている場合、Ｒを変えたときの伝送帯域幅の波長特性を示すグラフである。ただし、両ファイバは、それぞれΔ＝０．０１、ａ＝２５μｍとし、Ｇｅ添加ＧＩ型ＭＭＦ１２のα値はαＧｅ＝１．９３７、Ｆ添加ＧＩ型ＭＭＦ１１のα値はαＦ＝２．０８０としている。また、入射パルスは実施例１のものと同じである。
【００５０】
図８及び図９に示すように、Ｇｅ添加ＧＩ型ＭＭＦ１２とＦ添加ＧＩ型ＭＭＦ１１を接続した場合、Ｇｅ添加ＧＩ型ＭＭＦ１２を単独で使用した場合（Ｒ＝１）に比べると、全波長領域において、伝送帯域幅が改善されていることがわかる。また、０＜Ｒ≦０．４では、Ｆ添加ＧＩ型ＭＭＦ１１を単独で使用した場合（Ｒ＝０）に比べても、全波長領域で伝送帯域幅の改善が見られる。特に、０．２≦Ｒ≦０．３では短波長側で、０．３≦Ｒ≦０．４では長波長側で、それぞれ顕著な改善がなされている。
【図面の簡単な説明】
【００５１】
【図１】Ｇｅ添加ＧＩ型ＭＭＦ及びＦ添加ＧＩ型ＭＭＦの最適α値の波長依存性を示すグラフである。
【図２】本発明の光導波路の一例を示す構成図である。
【図３】実施例１の光導波路における伝送帯域幅の波長特性を示すグラフである。
【図４】実施例１の光導波路における伝送帯域幅の波長特性を示すグラフである。
【図５】実施例１の光導波路と、各波長（０．８５μｍ、１．３０μｍ、１．４０μｍ）で最適化したＧｅ添加ＧＩ型ＭＭＦのそれぞれの伝送帯域幅の波長特性を示すグラフである。
【図６】実施例２の光導波路における伝送帯域幅の波長特性を示すグラフである。
【図７】実施例２の光導波路における伝送帯域幅の波長特性を示すグラフである。
【図８】実施例３の光導波路における伝送帯域幅の波長特性を示すグラフである。
【図９】実施例３の光導波路における伝送帯域幅の波長特性を示すグラフである。
【符号の説明】
【００５２】
１０…光導波路、１１…Ｆ添加ＧＩ型ＭＭＦ、１２…Ｇｅ添加ＧＩ型ＭＭＦ、１３…接続点。
【図１】
2006221051.tif 000006
【図２】
2006221051.tif 000007
【図３】
2006221051.tif 000008
【図４】
2006221051.tif 000009
【図５】
2006221051.tif 000010
【図６】
2006221051.tif 000011
【図７】
2006221051.tif 000012
【図８】
2006221051.tif 000013
【図９】
2006221051.tif 000014